Brevet FR2003813A1 — publié le 19691114

L'invention concerne un procédé pour la fabrication d'une lampe à halogène qui est munie d'une ampoule en quartz et dont une partie de la lumière émise est interceptée Par " lampe à halogène "; il y a lieu d'entendrs, dans la suite du pré sent mémoire, une lampe à incandescence munie d'une ampoule, de dimensions relativement petites, contenant un filament disposé dans une atmosphère contenant un halogène. Une telle lampe reste limpide jusqu'à la fin de sa durée de vie. C'est ainsi que dans certaines lampes pour véhicules, il est usuel d'intercepter une partie de la lumière émise à l'aide de calottes métalliques disposées dans l'ampoule. Une telle méthode ne convient pas aux lampes à halogène, du fait que les calottes risquent d'être attaquées par l'kalogène, à moins qu'elles ne soient réalisées en métal précieux. L'invention obvie à cet inconvénient. Conformiment à l'invention dans le procédé pour la fabrication d'une lampe à l'halogène, qui comporte une ampoule en quartz, et dont une partie de l & lumière mise est intercop tée, on applique une couche noire imperméable à la lumière visible sur la partie de l'ampoule entrant en ligne de compte pour une telle interception de la lumière, en recouvrant cet endroit d'une peinture à base de silicate d'éthyle contenant du silicium, comme pigment noir en chassant le solvant et en soumettant la couche ainsi appliquée pur l'ampoule à un traitement thermique. Les couches obtenues suivant le procédez conforme à l'invention sont noir comme du jais et ne présentent guère de réflexions. La peinture à base de silicate d'éthyle utilisée dans le-procédé conforme à l'invention se prépare par exemple de la manière suivante. Bu silicium à l'état pulvérulent (pureté supérieure à 98%) est introduit dans un moulin à boulets et réduit en granules d'une grosseur de 50 microns au maximum. Ensuite, la poudre de silicium ainsi obtenue est broyée pendant 3x 24 heures dans un moulin à boulets avec une meme quantité en poids de kaolin anhydre dans du méthanol. Le solvant est chassé par évaporation, après quoi le mélange de silioinm-koolin est séché pendant 14 heures à une température de 140C. On met en suspension 3kg dudit mélange de silicium-kaolin dans 5800 cm3 d'une solution de silicate d'éthyle hydrolysée, additionnée de 415 g d'acide borique, 480 cm3 d'éther monobutylglyoolique et 250 om3 de glyoé rol, en broyant le mélange pendant 3 heures dans un moulin à boulets. La solution de silicate d'éthyle hydrolysée s'obtient en mélangeant le silicate d'éthyle avec de l'eau et du méthanol dans un rapport de 180:34: 123 parties en volume; Après l'application d'une couche de cette peinture, ce qui s'efffectue par projection, la couche est séchée, puis soumise à un traitement thermique en chauffant ltampoule comportant la couche dans un four à air chaud ou en faisant fonctionner la lampe.Des températures appropriées sont oomprises entre 250 et 5000C. Lors de ce traitement thermique, le silicate d'éthyle se transforme en dioxyde de silicium. La desoription ci-après, en se référant au dessin annexé, le tout donné à titre d'exemple non limitatif, fera bien comprendre comment l'invention peut être réalisée, les partîcalarités qui ressortent tant du texte du dessin faisant, bien entendu, partie de ladite invention. La fig.1 montre schématiquement une vue latérale d'une lampe pour projecteur. La fiv 2 montre schématiquement une même vue d'une lampe pour phare comportant deux filaments. La fig.1 montre une lampe à halogène de 6V, 35W (remplissage de gaz 5 atm de Er + 0,1% en volume de CH22) appropriée à être utilisée dans un réflecteur parabolique. Sur la face extérieurede la paroi de l'ampoule (1) est appliquée une couche noire (2), oonfDrmément à l'inventions avec utilisation d'une peinture à base de silicate d'éthyle oontenant comme pigment noir du silicium. A oet effet, l'ampoule (1) de la lampe est recouverte de bande adhésive aux endroits devant rester exempts de la couche noire. La par tie non masquée de la paroi de l'ampoule est recouverte par arrosage de la peinture noire à base de silicate d'éthyle.Après séchage de la couche de peinture ainsi appliquée, la bande adhésive est enlevée et la lampe est chau ffée pendant 10 minutes à une température de 4000C dans un four à air chaud. Jusqu'à la fin de la durée de vie de la lampe (au moins 2000 heures), la cou ohe reste parfaitement noire. La lampe est allumée à l'air. Lors du fonction nement, la température de la paroi de l'ampoule augmente de 500 à 6000C. La fig.2 montre une lampe pour phare oomportant deux filaments (3) et (4) respectivement un filament "code" et un filament "route ". La lampe est montée dans un réflecteur parabolique de telle façon que le filament route se trouve au foyer dudit réflecteur. Ensuite, on applique une couche noire en (5) et en (6) de la façon indiquée pour la lampe représentée sur la figez La lampe représentée sur le dessin est une lampe de 12V, 55/55" dont la durée de vie est d'au moins 250 heures. La lampe continent 5 atm de Krypton et 0,1% en volume de CH2Br2. A la fin de la durée de vie de la lampe, la couche noire est toujours intacte. La lampe est allumée à l'air, la température de la paroi de l'am- poule étant comprise entre 500 et 60000. Le procédé conforme à l'invention fournit les avantages suivants: 1. L'application de la couche d'occultation ne soulève que peu de difficultés du point de vue construction. 2. La couche d'occultation résiste à la corrosion et à la rayure et adhère convenablement au quartz. 3. La couche d'occultation peut être nettement limitée. 4. La couche d'occultation résiste à des températures élevées. REVENDICATIONS: i. Procédé permettant de réaliser une lampe à halogène qui comporte une ampoule en quartz, et dont une partie de la lumière émise est interceptée, ce procédé étant caractérisé en ce qu'on applique une couche noire imperméable à la lumière visible sur la partie de l'ampoule destinée à cet effet en recouvrant cet endroit d'une peinture à base de silicate d'éthyle contenant du silicium comme pigment noir, en chassant le solvant et en soumettant ensuite l'ampoule à un traitement thermique. 2o Lampe à halogène munie d'une ampoule en quartz sur la face extérieure de laquelle est appliqué une couche d'occultation imperméable à la lumière, obtenue par la mise en oeuvre du procédé spécifié selon revendica- tion 1.